(57)【特許請求の範囲】
【請求項１】
希土類酸化物を含む膜状の被覆層で覆われた希土類磁石粉末の粒子間に、希土類酸化物の粒子を含む結着部が介在していることを特徴とする希土類磁石。
【請求項２】
希土類酸化物で被覆された希土類磁石粉末の粒子間に、希土類酸化物を含む結着部が介在して成る希土類磁石であって、上記結着部に含まれる希土類酸化物の粒径が５０ｎｍ以上５μｍ以下であると共に、その含有量が当該希土類磁石全体に対する体積比で１．０〜７．５％であることを特徴とする希土類磁石。
【請求項３】
上記希土類酸化物がＲ２ＸＲ´２（１−Ｘ）Ｏ３（式中、Ｒ及びＲ´はＮｄ、Ｙ、Ｔｂ、Ｄｙ、Ｈｏ、Ｅｒ、Ｔｍ、Ｙｂ又はＬｕであり、０＜Ｘ≦１である）で表されるものであることを特徴とする請求項１又は２に記載の希土類磁石。
【請求項４】
上記磁石粉末がＨＤＤＲ法により製造された、平均粒径１〜５００μｍのＮｄ−Ｆｅ−Ｂ系磁石粉末であることを特徴とする請求項１〜３のいずれか１つの項に記載の希土類磁石。
【請求項５】
希土類酸化物による磁石粉末の被覆厚さが５０ｎｍ以上５μｍ以下であることを特徴とする請求項１〜４のいずれか１つの項に記載の希土類磁石。
【請求項６】
請求項１〜５のいずれか１つの項に記載の希土類磁石を製造するに際して、
希土類酸化物で被覆された希土類磁石粉末と希土類酸化物との混合体を高温加圧成形することを特徴とする希土類磁石の製造方法。
【請求項７】
希土類酸化物により磁石粉末を被覆する工程が、希土類錯体を含有する溶液を磁石粉末に塗布する工程と、塗布された希土類錯体を酸化する工程から成ることを特徴とする請求項６に記載の希土類磁石の製造方法。
【発明の詳細な説明】
【技術分野】
【０００１】
本発明は、希土類磁石に係わり、特に高い電気抵抗を有し、例えばモータに組み込んだ場合の渦電流損失を低減して、モータ効率を高めることが可能な希土類磁石と、このような磁石の製造方法に関するものである。
【背景技術】
【０００２】
例えばモータに搭載される永久磁石としては、従来においては、安価なフェライト磁石が多用されてきたが、近年では、モータの小型化、高性能化に伴って、より高性能な希土類磁石の使用量が年とともに増加する傾向がある。
しかし、希土類磁石は金属磁石であるため電気抵抗が低く、モータに組みこんだ場合に、渦電流損失が増大し、モータの効率を低下させるという問題を生じる。
【０００３】
そこで、希土類磁石自体の電気抵抗を高めて、このような問題を解決しようとする各種の提案がなされている。
【０００４】
例えば、磁石粉末粒子がＳｉＯ２及び／又はＡｌ２Ｏ３から成る酸化物粒子で結着された構造を有する希土類磁石が提案されている（特許文献１参照）。
しかし、これらの酸化物は、磁石特性を損なうことから、モータの出力が高い場合には適用が困難となるという問題がある。
【特許文献１】特開平１０−３２１４２７号公報
【０００５】
このような問題に対し、磁石特性を損なうことのない絶縁材料として、希土類主体の酸化物が見出され、磁石特性の低下を最小限に抑制しつつ、高い電気抵抗を備えた希土類磁石が提案されている（特許文献２参照）。
【特許文献２】特開２００４−３１９９５５号公報
【発明の開示】
【発明が解決しようとする課題】
【０００６】
このような高い電気抵抗を有する磁石の製造にあたっては、原料となる希土類磁石の粉末を圧密化することになるが、圧密時に単純に絶縁物を混合する手法や、磁石粉末に絶縁材を被覆した原料粉末を圧密化する手法が用いられる。
しかしながら、このような製造方法では、磁石粉末粒子間に分散する酸化物の分布状況にばらつきが生じ、必ずしも安定して高い電気抵抗を発現させることができないという問題があった。
【０００７】
本発明は、従来の高抵抗希土類磁石における上記課題に着目してなされたものであって、その目的とするところは、高い電気抵抗を安定して発現することができ、渦電流損失を低減することが可能な希土類磁石と、このような希土類磁石の製造方法を提供することにある。
【課題を解決するための手段】
【０００８】
本発明者らは、上記課題を達成すべく、絶縁材料としての酸化物の種類や、圧密化時の製造条件などについて鋭意検討を重ねた結果、磁石粉末を希土類酸化物から成る絶縁物で被覆した状態で、希土類酸化物と共に高温加圧成形することによって、磁石粉末粒子間の絶縁不良部を低減することができ、磁石特性を損なうことなく、磁石の電気抵抗を高めることができることを見出し、本発明を完成するに至った。
【０００９】
本発明は、上記知見に基づくものであって、本発明の希土類磁石は、希土類酸化物を含む膜状の被覆層で覆われた希土類磁石粉末を有し、この希土類酸化物によって被覆された状態の磁石粉末の粒子間に希土類酸化物の粒子を含む結着部が介在していることを特徴とする。また、希土類酸化物で被覆された希土類磁石粉末の粒子間に、希土類酸化物を含む結着部が介在して成り、この結着部に含まれる希土類酸化物の粒径が５０ｎｍ以上５μｍ以下、その含有量が希土類磁石全体に対する体積比で１．０〜７．５％であることを特徴とし、希土類磁石におけるこのような構成を上記課題を解決するための手段としている。
【００１０】
また、本発明の希土類磁石の製造方法においては、希土類酸化物で被覆された状態の希土類磁石粉末を希土類酸化物と共に混合した混合体を高温加圧成形するようになすことを特徴としている。
【発明の効果】
【００１１】
本発明によれば、絶縁体として機能する希土類酸化物により膜状に被覆された状態の希土類磁石粉末を希土類酸化物と共に高温加圧成形するようにしており、このように成形された希土類磁石においては、個々の磁石粉末が希土類酸化物によってそれぞれ効果的に絶縁されると共に、被覆層により絶縁された磁石粉末の粒子間に絶縁体である希土類酸化物の粒子を含む結着部が介在することによって磁石粉末粒子同士が結着された構造を備えている。あるいは、希土類酸化物で被覆された希土類磁石粉末の粒子間に、希土類酸化物を含む結着部が介在して成る希土類磁石における上記結着部に含まれる希土類酸化物の粒径を５０ｎｍ以上５μｍ以下、その含有量を磁石全体に対する体積比で１．０〜７．５％としたことから、絶縁材の混合や被覆のみでは避けることができなかった磁石粒子間の絶縁不良部を大幅に低減することができ、これによって成形後の希土類磁石の電気抵抗が増し、このような永久磁石を搭載したモータの渦電流損失を減らして、モータの効率向上が可能になるという優れた効果がもたらされる。
【００１２】
加えて、希土類元素は、Ａｌ（アルミニウム）やＳｉ（ケイ素）に較べて酸素との親和力が高いことから、上記希土類酸化物は極めて安定で反応性に乏しく、磁石粉末を構成する希土類元素を酸化させるようなことがないので、厳しい条件の高温加圧成形を経たとしても、磁石特性が損われるようなことがない。
【発明を実施するための最良の形態】
【００１３】
以下、本発明の希土類磁石について、さらに詳細かつ具体的に説明する。なお、本明細書において、「％」は、特記しない限り、質量百分率を意味するものとする。
【００１４】
図１は、希土類酸化物で被覆した希土類磁石粉末に、希土類酸化物として種々の体積率の酸化ジスプロシウム（Ｄｙ２Ｏ３）を添加した混合粉を熱間成形によって圧密化した希土類磁石の比抵抗とＤｙ２Ｏ３添加量の関係を調査し、希土類酸化物で被覆することなく、そのままの状態の希土類磁石粉末を用いて成形した場合と比較して示したものである。また、図２は、当該希土類磁石の磁気特性とＤｙ２Ｏ３添加量の関係を示したものである。
なお、図１及び２において、比抵抗及び保磁力は、Ｄｙ２Ｏ３無添加の場合の値を「１」とする相対値で表してある。
【００１５】
これらの図から明らかなように、希土類酸化物による被覆のない磁石粉末をＤｙ２Ｏ３と共に熱間成形した場合には、Ｄｙ２Ｏ３添加量を増しても比抵抗が増加しないのに対して、予め希土類酸化物で被覆した希土類磁石粉末を用いた場合には、Ｄｙ２Ｏ３添加量が増すにしたがって、成形後の希土類磁石の保磁力が低下することなく、比抵抗が増加することが確認された。
【００１６】
この現象は、添加した希土類酸化物が持つ潤滑効果や、微細な酸化物粒子が不要な空隙を埋めることにより、圧密化時の変形によって生じる絶縁物皮膜の破壊を低減する効果や、局部的に絶縁性が劣化した皮膜同士が隣接した場合にも、これらの間に希土類酸化物粒子が存在することによって磁石粒子間隙が確保され、粒子間の短絡個所を低減できる効果などが複合的に寄与しているものと考えられる。
【００１７】
本発明の希土類磁石は、上記のように絶縁体である希土類酸化物により被覆された状態の希土類磁石粉末の粒子間に希土類酸化物が介在することによって磁石粉末粒子同士が結着された構造のものであって、例えば、希土類酸化物で被覆された希土類磁石粉末を希土類酸化物と共に高温加圧成形することによって得られるものであるが、上記磁石粒子の被覆層あるいは被覆された磁石粒子間に介在する結着部を形成する希土類酸化物については、１種類のみに限定されず、２種あるいはそれ以上の希土類酸化物の混合体であっても、複合酸化物であっても何ら差支えない。
【００１８】
また、上記被覆層及び結着部には、当然のことながら、希土類酸化物以外に原料中の不純物や、製造方法に基づく反応生成物、未反応残存物、微小な空孔等の存在を避けることは不可能であり、これら不純物は、導電性や磁気特性の観点から少ない方が望ましいことは言うまでもないが、上記希土類酸化物の合計が体積率として８０％、好ましくは９０％以上であれば、製品磁石の磁気特性や電気伝導性に実質的に影響しないことが確認されている。
【００１９】
上記被覆層あるいは結着部を構成する希土類酸化物は、上記したように希土類元素の酸化物でさえあれば、混合物であっても複合酸化物であっても特に限定されないが、磁気特性の低下をさらに抑制する観点からは、Ｒ２ＸＲ´２（Ｘ−１）Ｏ３で表される希土類酸化物を使用することが望ましい。なお、上記式中、Ｒ及びＲ´はネオジム（Ｎｄ）、イットリウム（Ｙ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）又はルテチウム（Ｌｕ）であり、Ｘは０を超え１以下の値を意味する。
【００２０】
上記希土類磁石粉末としては、例えばサマリウム（Ｓｍ）‐コバルト（Ｃｏ）磁石、プラセオジム（Ｐｒ）−コバルト磁石、サマリウム（Ｓｍ）‐鉄（Ｆｅ）‐窒素（Ｎ）磁石など、特に限定されないが、ＨＤＤＲ法によって製造されたＮｄ−Ｆｅ−Ｂ系磁石を用いることが望ましい。
すなわち、Ｎｄ−Ｆｅ−Ｂ系磁石は、現時点で最高レベルの磁気特性を備えた永久磁石であって、ＨＤＤＲ処理（Ｈｙｄｒｏｇｅｎａｔｉｏｎ  Ｄｅｃｏｍｐｏｓｉｔｉｏｎ  Ｄｅｓｏｒｐｔｉｏｎ  Ｒｅｃｏｍｂｉｎａｔｉｏｎ：水素不均化＋脱水素処理）を施すことによって、比較的安価で、高い保磁力と残留磁化を持つ高性能磁石粉末を得ることができる。
【００２１】
また、上記磁石粉末の平均粒径は、１〜５００μｍとすることが望ましい。すなわち、希土類磁石粉末の平均粒径が１μｍに満たない場合は、これに希土類酸化物の被覆を施すことが困難となり、５００μｍを越えた場合には磁気特性が劣化する傾向があることによる。
【００２２】
さらに、上記希土類酸化物による絶縁性被覆層の膜厚については、５０ｎｍ以上５μｍ以下とすることが望ましい。これは、被覆膜厚が５０ｎｍに満たないと絶縁性が不完全となって比抵抗が減少し、逆に膜厚が５μｍを超えると絶縁物の体積比が大きくなって磁気特性が劣化する傾向となることによる。なお、上記膜厚範囲としては、１００ｎｍ以上２μｍ以下にすることがより好ましい。
【００２３】
一方、絶縁性被覆層を備えた上記磁石粉末の粒子間に介在する結着部を構成する希土類酸化物の粒径については、小さくなり過ぎると磁石粉末粒子間の間隙が小さくなって絶縁性向上への寄与が少なくなり、逆に粒径が大きくなり過ぎると粒子間間隙が大きくなって磁気特性の劣化を生じると共に、間隙を埋める効果や流動性を向上する効果が期待できなくなることから、５０ｎｍ以上５μｍ以下とすることが望ましい。
【００２４】
また、絶縁性被覆層を有する磁石粉末粒子間に介在する希土類酸化物の含有量については、成形後の希土類磁石全体に対する体積比として、１．０〜７．５％とすることが望ましい。すなわち、含有量が１．０％に満たないと絶縁性向上効果が小さくなり、７．５％を超えると磁気特性が低下する可能性があることによる。
なお、磁気特性を重視する場合には１．０〜３．０％の範囲とすることが、絶縁性を重視する場合には５．０〜７．５％の範囲とすることがそれぞれ好ましく、双方の特性をバランスよく併せ持つものとするためのより好適な含有量の範囲としては、２．０以上６．０％以下ということになる。
【００２６】
本発明の希土類磁石は、上記したように、希土類酸化物で被覆された希土類磁石粉末を結着用の希土類酸化物と共に混合して混合体となし、これを高温加圧成形することによって製造することができるが、希土類磁石粉末に希土類酸化物による被覆を施すに際しては、例えば、ＰＶＤやＣＶＤなどによる蒸着法や、磁石粉末に塗布した希土類錯体を酸化させる方法を適用することができる。
上記蒸着法によれば、高純度の希土類酸化物から成る理想的な絶縁性被膜を形成できる反面、コストが嵩むことから、希土類錯体を含む溶液を磁石粉末に塗布する工程と、この希土類錯体を酸化させて希土類酸化物とする工程から成る製造方法を採用することが望ましい。すなわち、溶液を用いることによって均一な膜厚の塗布被膜が得られると共に、磁石粉末に対する密着性と酸化物に対する濡れ性に優れることによる。
【００２７】
上記製造方法に用いる希土類錯体としては、希土類元素を含有し、軟磁性合金粉末に被膜を形成することができるものであれば特に限定されるものではなく、例えば、一般に、ＲＬ３で表される希土類錯体を用いることができる。ここで、Ｌは有機物の配位子であって、（ＣＯ（ＣＯ３）ＣＨＣＯ（ＣＨ３））−、（ＣＯ（Ｃ（ＣＨ３）３）ＣＨＣＯ（Ｃ（ＣＨ３））−、（ＣＯ（Ｃ（ＣＨ３）３）ＣＨＣＯ（Ｃ３Ｆ７））−、（ＣＯ（ＣＦ３）ＣＨＣＯ（ＣＦ３））−等、βジケトナトイオンなどの陰イオンの有機基を表す。
【００２８】
また、被膜形成の際には、メタノール、エタノール、ｎ−プロパノール、２−プロパノールなどのアルコール類や、アセトン、メチルエチルケトン、ジエチルケトンなどのケトン類等、ＲＬ３を溶解させ得る低沸点溶媒に溶解させて塗布することができる。
【実施例】
【００２９】
以下、本発明を実施例に基づいて具体的に説明するが、これら実施例によって本発明は何ら限定されるものではない。
【００３０】
（実施例１）
希土類磁石として、公知のＨＤＤＲ法を用いて調整したＮｄ−Ｆｅ−Ｂ系異方性磁石粉末を用いた。
すなわち、まず、Ｎｄ：１２．６％、Ｃｏ：１７．４％、Ｂ：６．５％、Ｇａ：０．３％、Ａｌ：０．５％、Ｚｒ：０．１％、残部Ｆｅの成分組成を有する鋳塊を準備し、この鋳塊を１１２０℃に２０時間保持して均質化した。さらに、均質化した鋳塊を水素雰囲気中で室温から５００℃まで昇温させて保持し、さらに８５０℃まで昇温させて保持した。
【００３１】
引き続いて８５０℃の真空中に保持した後、冷却して微細な強磁性相の再結晶組織（結晶粒）を有する合金を得た。
この合金をジョークラッシャー及びブラウンミルを用いて、Ａｒ雰囲気中で粉体化し、平均粒径３００μｍの希土類磁石粉末とした。
【００３２】
次に、希土類錯体として、トリスアセチルアセトナトジスプロシウム（添川理化学社製）を用い、これをプロパノールに１０ｍｇ／ｍＬの割合で溶解して希土類錯体の溶液を調整した。
そして、得られた希土類錯体溶液に上記希土類磁石粉末を５分間浸漬し、乾燥後３５０℃で１時間加熱処理した。
【００３３】
室温まで冷却した後、さらに５００℃で３０分間加熱処理して、希土類酸化物として酸化ジスプロシウム（Ｄｙ２Ｏ３）から成る絶縁物で被覆された希土類磁石粉末を得た。
被覆後の磁石粉末の断面をＳＥＭ観察した結果、希土類酸化物から成る絶縁被覆の膜厚は、厚いところで約４μｍであった。また、薄いところでは、ＡＥＳ解析によって表面からの酸素の浸透深さを測定した結果、約７５ｎｍであった。
【００３４】
得られた希土類酸化物被覆軟磁性合金粉末に、希土類酸化物としてＤｙ２Ｏ３を体積比で２．５％となるように混合し、十分に攪拌し、４ｇの混合体を調整した。上記希土類酸化物Ｄｙ２Ｏ３の粒径は、ＳＥＭ観察の結果０．５〜５μｍであった。
なお、上記希土類酸化物の添加量については、希土類磁石粉末と希土類酸化物粉末のバルク体における真密度の値を用いて、計算によって求めた。また、上記希土類酸化物は、（株）高純度化学研究所製のＤｙ２Ｏ３試薬を用いた。
【００３５】
上記混合粉末を１０ｍｍ×１０ｍｍのプレス面を有する金型に充填し、室温で磁場配向させながら仮成形した。この時の配向磁場は１．６ＭＡ／ｍ、成形圧力は１．５ＧＰａとした。
【００３６】
そして、仮成形された上記混合体を真空中での加圧焼成によって成形し、バルクの希土類磁石を得た。この成形にはホットプレスを用い、昇温中も一定の成形圧力１．５ＧＰａを保持すると共に、成形温度６００℃で１分間保持し、冷却することにより、１０ｍｍ×１０ｍｍ×約５ｍｍの寸法を有する本例の希土類磁石を得た。なお、このとき、冷却中も室温まで真空を保持した。また、得られた磁石圧密体には、６００℃×０．５時間の歪取焼鈍を施した。
【００３７】
このようにして得られた希土類磁石について、その密度、保磁力、最大エネルギー積、及び電気抵抗率を測定した。このとき、上記密度は得られた磁石の寸法及び密度から算出する一方、保磁力及び最大エネルギー積の磁石特性については、東英工業（株）製パルス励磁型着磁器ＭＰＭ−１５を用いて、着磁磁界１０Ｔにて予め試験片を着磁した後、東英工業（株）製ＢＨ測定器ＴＲＦ−５ＡＨ−２５Ａｕｔｏを用いて測定した。また、電気抵抗率（比抵抗）については、エヌピイエス（株）製抵抗率プローブを使用した４探針法によって測定した。このとき、プローブの針材料をタングステンカーバイド、針先端半径を４０μｍ、針間隔を１ｍｍ、４本の針の総荷重は４００ｇとした。
【００３８】
当該実施例１において得られた希土類磁石の磁石密度は７．２ｋｇ／ｍ３、保磁力は０．９２ＭＡ／ｍ、最大エネルギー積は０．２ＭＪ／ｍ３、比抵抗は５７．４μΩｍであった。これらの結果を表１にまとめて示す。
【００３９】
【表１】
0004784173.tif 000002
【００４０】
（実施例２）
実施例１と同様に被覆した磁石粉末を用い、希土類酸化物Ｄｙ２Ｏ３の体積比が５．０％となるように添加量を変えた混合体を用いたことを除いて、上記実施例１と同様の操作を繰り返すことによって本例の希土類磁石を成形した。得られた希土類磁石について、同様の試験を行い、評価結果を表１に併せて示す。
【００４１】
（実施例３）
実施例１と同様に被覆した磁石粉末を用い、希土類酸化物Ｄｙ２Ｏ３の体積比が７．５％となるように添加量を変えた混合体を用いたこと以外は、上記実施例１と同様の操作を繰り返すことによって本例の希土類磁石を成形した。得られた希土類磁石について、同様の試験を実施し、その評価結果を表１に併せて示す。
【００４２】
（実施例４）
（株）高純度化学研究所製のＤｙ２Ｏ３試薬粉末とＨｏ２Ｏ３試薬粉末を混合し、１６５０℃の大気中において１２時間熱処理することによってＤｙ１．６Ｈｏ０．４Ｏ３を得た後、これをボールミルによって約０．７μｍの平均粒径に調整した。
そして、実施例１と同様にＤｙ２Ｏ３を被覆した磁石粉末を用い、上記のように調整した希土類酸化物Ｄｙ１．６Ｈｏ０．４Ｏ３の体積比が５．０％となるように添加したことと、成形温度を７００℃としたことを除いて、上記実施例１と同様の操作を繰り返すことによって本例の希土類磁石を成形した。そして、得られた希土類磁石について、同様の試験を実施し、その評価結果を表１に併せて示す。
【００４３】
（実施例５）
（株）高純度化学研究所製のＤｙ２Ｏ３試薬粉末とＮｄ２Ｏ３試薬粉末を混合し、１６５０℃の大気中において１２時間熱処理することによってＮｄＤｙＯ３を得た後、これをボールミルによって約１．５μｍの平均粒径に調整した。
そして、実施例１と同様の被覆磁石粉末を用いて、上記希土類酸化物ＮｄＤｙＯ３の体積比が２．５％となるように添加したことと、成形温度を７００℃としたことを除いて、上記実施例１と同様の操作を繰り返すことによって本例の希土類磁石を成形した。得られた希土類磁石について、同様の試験を実施し、その評価結果を表１に併せて示す。
【００４４】
（実施例６）
実施例１と同様に被覆した磁石粉末を用い、希土類酸化物として、Ｄｙ２Ｏ３に替えて、（株）高純度化学研究所製のＥｒ２Ｏ３試薬粉末を体積比が２．５％となるように添加し、混合したことを除いて、上記実施例１と同様の操作を繰り返すことによって本例の希土類磁石を成形した。得られた希土類磁石について、同様の試験を行い、評価結果を表１に併せて示す。
【００４５】
（実施例７）
実施例１と同様に被覆した磁石粉末を用い、希土類酸化物として、Ｄｙ２Ｏ３に替えて、（株）高純度化学研究所製のＹｂ２Ｏ３試薬粉末を体積比が２．５％となるように添加し、混合したことを除いて、上記実施例１と同様の操作を繰り返すことによって本例の希土類磁石を成形した。得られた希土類磁石について、同様の試験を行い、評価結果を表１に併せて示す。
【００４６】
（実施例８）
実施例１と同様に被覆した磁石粉末を用い、希土類酸化物として、Ｄｙ２Ｏ３に替えて、（株）高純度化学研究所製のＨｏ２Ｏ３試薬粉末を体積比が２．５％となるように添加して、混合したことを除いて、上記実施例１と同様の操作を繰り返すことによって本例の希土類磁石を成形した。得られた希土類磁石について、同様の試験を行い、評価結果を表１に併せて示す。
【００４７】
（実施例９）
実施例１と同様に被覆した磁石粉末を用い、希土類酸化物として、Ｄｙ２Ｏ３に替えて、（株）高純度化学研究所製のＬｕ２Ｏ３試薬粉末を体積比が２．５％となるように添加して、混合したことを除いて、上記実施例１と同様の操作を繰り返すことによって本例の希土類磁石を成形した。得られた希土類磁石について、同様の試験を行い、評価結果を表１に併せて示す。
【００４８】
（実施例１０）
希土類錯体として、実施例１において用いたトリスアセチルアセトナトジスプロシウムに替えて、トリスアセチルアセトナトイットリウム（添川理化学社製）を使用し、同様の手法によって、酸化イットリウム（Ｙ２Ｏ３）から成る絶縁物で被覆された希土類磁石粉末を得た。
この磁石粉末に、（株）高純度化学研究所製のＴｍ２Ｏ３試薬粉末を体積比が２．５％となるように添加及び混合し、上記実施例１と同様の操作を繰り返すことによって本例の希土類磁石を成形した。得られた希土類磁石について、同様の試験を行い、評価結果を表１に併せて示す。
【００４９】
（比較例１）
実施例１と同様に被覆した磁石粉末を用いて、希土類酸化物を混合することなく希土類磁石を成形して、本例の希土類磁石とした。得られた希土類磁石について、同様の試験を実施し、その評価結果を表１に併せて示す。
【００５０】
（比較例２）
希土類酸化物による被覆を施す前の磁石粉末を用いたこと以外は、上記実施例１と同様の操作を繰り返すことによって本例の希土類磁石を成形した。得られた希土類磁石について、同様の試験を実施し、その評価結果を表１に併せて示す。
【００５１】
（比較例３）
希土類酸化物による被覆を施す前の磁石粉末を用いると共に、希土類酸化物を混合することなく希土類磁石を成形して、本例の希土類磁石とした。得られた希土類磁石について、同様の試験を実施し、その評価結果を表１に併せて示す。
【００５２】
表１に示した結果から明らかなように、予め希土類酸化物で絶縁層を被覆した希土類磁石粉末を希土類酸化物と共に高温加圧成形した本発明の希土類磁石においては、成形時における希土類酸化物の混合量の増加と共に、磁石特性を低下させることなく、比抵抗が増し、絶縁性が向上することが確認された。また、希土類元素の複合酸化物を用いても、ほぼ同等の磁石特性と絶縁性が得られることが判明した。
これに対し、希土類酸化物で被覆していない磁石粉末を用いたり、被覆粉末を用いても希土類酸化物を混合することなく成形したりした比較例の希土類磁石においては、磁石特性は優れているものの、電気抵抗を高めることができない結果となった。
【図面の簡単な説明】
【００５３】
【図１】希土類磁石の比抵抗に及ぼす希土類酸化物添加量の影響を希土類磁石粉末に対する希土類酸化物被覆の有無によって比較して示すグラフである。
【図２】希土類磁石の保磁力に及ぼす希土類酸化物添加量の影響を示すグラフである。
【図１】
0004784173.tif 000003
【図２】
0004784173.tif 000004